(57)【要約】  本発明は、インクジェット印刷用インクセット、特にある種の顔料着色剤系の１種または複数のインクを含む非水性インクセットに関する。また、本発明は、このインクセットを用いたインクジェット印刷方法にも関する。【特許請求の範囲】
【請求項１】
複数の非水性着色顔料化インクを含むインクジェットインクセットであって、そのうちの少なくとも１種が非水性ビヒクルに分散されたＰＹ１２０を含む黄色インクであることを特徴とするインクジェットインクセット。
【請求項２】
少なくとも１種の非水性顔料化マゼンタインク、および少なくとも１種の非水性顔料化シアンインクをさらに含むことを特徴とする請求項１に記載のインクジェットインクセット。
【請求項３】
少なくとも１種の非水性顔料化黒色インクをさらに含むことを特徴とする請求項２に記載のインクジェットインクセット。
【請求項４】
前記インクのうちの少なくとも１種が、非水性ビヒクルに分散されたＰＶ１９とＰＲ２０２の複合体を含むマゼンタインクであることを特徴とする請求項１〜３のいずれか一項に記載のインクジェットインクセット。
【請求項５】
前記インクのうちの少なくとも１種が、非水性ビヒクルに分散されたＰＢ  １５：３および／またはＰＢ  １５：４を含むシアンインクであることを特徴とする請求項１〜３のいずれか一項に記載のインクジェットインクセット。
【請求項６】
前記インクが、２５℃において約２０ダイン／ｃｍ〜約６０ダイン／ｃｍの表面張力、および２５℃において３０ｃＰ以下の粘度を有することを特徴とする請求項１〜３のいずれか一項に記載のインクジェットインクセット。
【請求項７】
前記インクが、前記インクの全量に基づいて約７０重量％〜約９９．８重量％の非水性ビヒクル、および約０．０１〜約１０重量％の顔料を含むことを特徴とする請求項１〜３のいずれか一項に記載のインクジェットインクセット。
【請求項８】
Ａ）デジタルデータ信号に応答するインクジェットプリンタを提供するステップと、
Ｂ）前記プリンタに、印刷される基材を装填するステップと、
Ｃ）前記プリンタに、請求項１〜７のいずれか一項に記載のインクジェットインクセットを装填するステップと、
Ｄ）前記デジタルデータ信号に応答して、前記インクジェットインクセットを使用して、前記基材に印刷するステップと
を含むことを特徴とする基材へのインクジェット印刷方法。
【請求項９】
前記基材がポリマー基材であることを特徴とする請求項８に記載の方法。
【発明の詳細な説明】
【技術分野】
【０００１】
本発明は、インクジェット印刷用インクセット、特にある種の顔料着色剤系の１つまたは複数のインクを含む非水性インクセットに関する。また、本発明は、このインクセットを用いたインクジェット印刷方法にも関する。
【背景技術】
【０００２】
インクジェット印刷は、インクの液滴を紙やポリマー基材などの印刷媒体に被着させて、所望の画像を形成する非衝撃式印刷方法である。液滴は、マイクロプロセッサによって発生された電気信号に応答して、プリントヘッドから吐出される。
【０００３】
インクは、インクビヒクルに溶解（染料）または分散（顔料）する着色剤を含むことができる。インクビヒクルは、水性、または非水性とすることができ、したがってインクは、水性または非水性インクと呼ばれる。
【０００４】
水が特に環境に優しいので、水性インクは有利である。しかし、水性インクが適しておらず非水性インクを使用しなければならない用途が多数がある。これらの非水性インクの用途のほとんどでないにしても多くには、日光に暴露される印刷物品、特にポリマー基材上の印刷物品が含まれ、好ましい着色剤は、顔料である。というのは染料に比べて退色抵抗性が有利であることがよく知られているからである。
【０００５】
顔料の非水性ビヒクル分散液は、水性ビヒクル分散液とは実質的に異なる。一般に、水によく分散することができる顔料は、非水性溶媒にはあまりよく分散せず、逆の場合も同じである。また、インクジェット印刷の要求は、極めて厳しく、分散液の品質標準は高い。したがって、他の用途では「よく分散する」ことができる顔料が、インクジェット用途ではしばしば分散がやはり不十分である。
【０００６】
【特許文献１】米国特許第５０２６４２７号明細書
【特許文献２】米国特許第５０８６６９８号明細書
【特許文献３】米国特許第５１４１５５６号明細書
【特許文献４】米国特許第５１６９４３６号明細書
【特許文献５】米国特許第６１６０３７０号明細書
【特許文献６】米国特許第５６９８０１６号明細書
【特許文献７】米国特許出願公開第２００１００３２６３号明細書
【特許文献８】米国特許出願公開第２００１００４８７１号明細書
【特許文献９】米国特許出願公開第２００２００５６４０３号明細書
【特許文献１０】米国特許仮出願第６０／４８３，５１５号明細書
【発明の開示】
【発明が解決しようとする課題】
【０００７】
非水性インクジェットインク向けの改善された顔料選択品が必要である。特に、光退色に対する良好な抵抗性、および適切な色相角を依然として保持しながら改善された彩度および透明性を提供する非水性インク中の顔料が必要である。
【課題を解決するための手段】
【０００８】
本発明の一態様によれば、複数の非水性着色顔料化インクを含み、このうち少なくとも１種が、非水性ビヒクルに分散されたＰＹ１２０を含む黄色インクであるインクジェットインクセットが提供されている。
【０００９】
好ましい一実施形態では、インクセットは、少なくとも３種の異なる非水性着色顔料化インク（ＣＭＹ）を含み、そのうちの少なくとも１種がマゼンタインクであり、そのうちの少なくとも１種がシアンインクであり、そのうちの少なくとも１種が非水性ビヒクル中に分散されたＰＹ１２０を含む黄色インクである。マゼンタインクは、非水性ビヒクルに分散されたＰＶ１９とＰＲ２０２の複合体（ＰＶ１９／ＰＲ２０２とも呼ばれる）を含むことがより好ましい。また、非水性ビヒクルに分散されたＰＢ１５：３および／またはＰＢ１５：４を含むシアンインクが好ましい。
【００１０】
別の好ましい実施形態では、インクセットは、好ましくは非水性ビヒクルに分散されたカーボンブラック顔料を含む非水性顔料化黒色インクを含む。別の好ましい実施形態では、インクセットは、少なくとも４種のインク（ＣＭＹＫ）を含む。
【００１１】
本発明のインクセットは、彩度、透明性、耐光堅牢性、および分散液品質の望ましい組合せのため特に有利である。
【００１２】
本発明は、
Ａ）デジタルデータ信号に応答するインクジェットプリンタを提供するステップと、
Ｂ）プリンタに印刷される基材を装填するステップと、
Ｃ）プリンタに上記に述べたインクジェットインクセットを装填するステップと、
Ｄ）デジタルデータ信号に応答して、このインクジェットインクセットを使用して、基材に印刷するステップと
を含む基材へのインクジェット印刷方法も提供する。
【００１３】
基材がポリマー基材であることが好ましい。
【００１４】
本発明のこれらおよび他の特徴および利点は、当業者なら下記の詳細な説明を読むことによってより容易に理解されよう。明確にするために上記および下記で別々の実施形態の文脈に記載された本発明のいくつかの特徴は、組み合わせて単独の実施形態で提供することもできることを理解されるべきである。反対に、簡潔にするために単独の実施形態の文脈に記載される本発明の様々な特徴は、個別に、または任意に細かく組み合わせて提供することもできる。さらに、単数形での言及には、文脈上からそうでないことがはっきりしていない限り、その複数形も含まれ得る（例えば、「ａ」、および「ａｎ」は、１つ、あるいは１つまたは複数を指す）。
【発明を実施するための最良の形態】
【００１５】
（着色剤）
上記に指摘したように、本発明のインクセットのインク中の着色剤は、顔料である。定義の上から、顔料は、ビヒクル中で（顕著な程度に）溶液とはならず、分散するに違いない。
【００１６】
通常、顔料は、ポリマー分散剤や界面活性剤などの分散剤によって安定化されて分散する。しかし、ごく最近は、いわゆる「自己分散可能な」または「自己分散している」顔料（以降、「ＳＤＰ」）が開発されている。その名前が示唆するように、ＳＤＰは、分散剤なしでビヒクルに分散できる。
【００１７】
上記に指摘したように、黄色顔料がカラーインデックス顔料ＰＹ１２０であることが好ましい。市販の例は、ＰＶファストイエローＨ２Ｇ（クラリアント（Ｃｌａｒｉａｎｔ））である。この顔料は、有利な色の諸特性、すなわち好ましい色相角、良好な彩度および耐光堅牢性も有し、非水性ビヒクルによく分散する。
【００１８】
上記にも指摘したように、マゼンタ顔料は、ＰＶ１９／ＰＲ２０２であることが好ましい。市販の例は、シンカシャ（Ｃｉｎｑｕａｓｉａ）マゼンタＲＴ−３５５−Ｄ（チバスペシャルティケミカルズコーポレーション（Ｃｉｂａ  Ｓｐｅｃｉａｌｔｙ  Ｃｈｅｍｉｃａｌｓ  Ｃｏｒｐｏｒａｔｉｏｎ））である。顔料粒子は、ＰＶ１９種とＰＲ２０２種の均質な複合体であり、単にＰＶ１９とＰＲ２０２の個別の結晶の物理的混合物ではない。この顔料は、ＰＲ１２２などのキナクリドン顔料の有利な色特性−好ましい色相角、良好な彩度、および耐光堅牢性−を有し、非水性ビヒクルによく分散する。一方、ＰＲ１２２顔料は、同様な条件下であまり分散しない。
【００１９】
好ましいシアン顔料には、ＰＢ１５：３、およびＰＢ１５：４が含まれる。
【００２０】
好ましい黒色顔料は、カーボンブラックである。
【００２１】
インクジェット用途向けの他の顔料も、一般によく知られている。このような顔料の代表的選択品は、例えば米国特許公報（特許文献１）、米国特許公報（特許文献２）、米国特許公報（特許文献３）、米国特許公報（特許文献４）、および米国特許公報（特許文献５）に出ており、その開示は完全に記述されているかのように参照により本明細書に組み込まれる。顔料の的確な選択は、色再現、およびその用途の印刷品質要件に応じて異なる。
【００２２】
顔料を安定化して分散する分散剤は、その効率のためポリマーであることが好ましい。非水性顔料分散液用の典型的な分散剤の例には、登録商標ディスパーバイク（Ｄｉｓｐｅｒｂｙｋ）（米国、ＢＹＫケミー（ＢＹＫ−Ｃｈｅｍｉｅ，  ＵＳＡ））、ソルスパース（Ｓｏｌｓｐｅｒｓｅ）（アビシア（Ａｖｅｃｉａ））、およびエフカ（ＥＦＫＡ）（エフカケミカルズ（ＥＦＫＡ  Ｃｈｅｍｉｃａｌｓ））ポリマー分散剤で販売されているものが含まれるが、これらに限定されない。
【００２３】
適切な顔料には、ＳＤＰも含まれる。水性インク用のＳＤＰはよく知られている。非水性インク用のＳＤＰも知られており、それらには、例えば米国特許公報（特許文献６）、米国特許公報（特許文献７）、米国特許公報（特許文献８）、および米国特許公報（特許文献９）に記載されているものが含まれ、その開示は完全に記述されているかのように参照により本明細書に組み込まれる。そこに記載されている技法であれば、本発明の顔料に適用することができる。
【００２４】
最大の色濃さ、および良好な噴射性のために、小型顔料粒子を使用することが望ましい。粒子サイズは、一般に約０．００５ミクロンから約１５ミクロンの範囲とすることができ、通常は約０．００５から約１ミクロンの範囲であり、好ましくは約０．００５から約０．５ミクロンであり、より好ましくは約０．０１から約０．３ミクロンの範囲である。
【００２５】
本発明のインクに使用する顔料のレベルは、通常は所望のＯＤを印刷画像に与えるのに必要とされたそれらのレベルである。通常、顔料レベルは、インクの全量に対して約０．０１から約１０重量％の範囲である。
【００２６】
（非水性ビヒクル）
「非水性ビヒクル」は、実質的に極性、および／または非極性とすることができる非水性溶媒、またはこのような溶媒の混合物であるビヒクルを指す。極性溶媒の例には、モノ−、ジ−およびトリ−プロピレングリコールのモノメチルエーテル、エチレン、ジエチレンおよびトリエチレングリコールのモノ−ｎ−ブチルエーテルなど、アルコール、エステル、ケトン、およびエーテル、特にグリコール、およびポリグリコールのモノ−およびジ−アルキルエーテルが含まれる。非極性溶媒の例には、精留生成物および副生成物を含めて、少なくとも６個の炭素原子を有する脂肪族および芳香族炭化水素、ならびにその混合物が含まれる。溶媒は、一部または全部を、ＵＶ光を適用すると硬化する溶媒（ＵＶ硬化性）など重合性溶媒からなるものとすることもできる。
【００２７】
水を非水性ビヒクルに意図的に添加しない場合でさえ、外部からいくらかの水が配合物に運び込まれるが、一般にこれは約２〜４％以下となる。定義の上から、本発明の非水性インクは、非水性ビヒクルの全量に対して約１０重量％以下、好ましくは約５重量％以下の水を有する。
【００２８】
グリコールエーテルには、エチレングリコールモノブチルエーテル、ジエチレングリコールモノ−ｎ−プロピルエーテル、エチレングリコールモノ−イソ−プロピルエーテル、ジエチレングリコールモノ−イソ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−イソ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、およびジプロピレングリコールモノ−イソプロピルエーテルが含まれる。また、エステル、特に先行するグリコールエーテルの酢酸エステルも有用である。
【００２９】
インク中のビヒクルの量は、インクの全量に対して通常は約７０％から約９９．８％、好ましくは約８０％から約９９．８％の範囲である。
【００３０】
（他の材料）
インクは、例えば界面活性剤、結合剤、殺菌剤、防かび剤、殺藻剤、金属イオン封鎖剤、緩衝剤、腐食抑制剤、光安定剤、アンチカール剤、増粘剤、および／または他の添加剤、ならびに関連技術分野でよく知られているアジュバントなど１つまたは複数の他の材料を場合によっては含んでもよい。
【００３１】
これらおよび他の材料は、ルーチンの実験によって容易に決定できるインクの安定性および噴射性に干渉しない程度に配合してインクにし、本発明に従って使用することができる。インクは、これらの添加剤によって特定のインクジェットプリンタの要件に適応させて、例えば粘度や表面張力などの特性の適切なバランスをもたらすことができ、かつ／または使用して、必要とされるインクの様々な特性または機能を改善することができる。
【００３２】
各材料の量は、適切に決定されなければならないが、インクの全量に対して一般的には約０．１から約１５重量％、より一般的には約０．２から約１０重量％の範囲である。
【００３３】
界面活性剤を使用してもよく、有用な例には、エトキシル化アセチレンジオール（例えば、サーフィノール（Ｓｕｒｆｙｎｏｌ）（登録商標）シリーズ、エア―プロダクツ（Ａｉｒ  Ｐｒｏｄｕｃｔｓ）製）、エトキシル化第一級（例えば、ネオドール（Ｎｅｏｄｏｌ）（登録商標）シリーズ、シェル（Ｓｈｅｌｌ）製）および第二級（例えば、タージトール（Ｔｅｒｇｉｔｏｌ）（登録商標）シリーズ、ユニオンカーバイド（Ｕｎｉｏｎ  Ｃａｒｂｉｄｅ）製）アルコール、スルホサクシナート（例えば、エアロゾル（Ａｅｒｏｓｏｌ）（登録商標）シリーズ、サイテック（Ｃｙｔｅｃ）製）、オルガノシリコーン（例えば、シルウエット（Ｓｉｌｗｅｔ）（登録商標）シリーズ、ウィトコ（Ｗｉｔｃｏ）製）、およびフルオロ界面活性剤（例えば、ゾニル（Ｚｏｎｙｌ）（登録商標）シリーズ、本願特許出願人製）が含まれる。界面活性剤を使用する場合は、インクの全量に対して通常は約０．０１から約５％、好ましくは約０．２から約２％の量である。
【００３４】
結合剤を使用することもでき、可溶性または分散ポリマーとすることができ、インクに添加して、顔料の接着性を改善することができる。使用できるポリマーの例には、ポリエステル、ポリスチレン／アクリラート、スルホン化ポリエステル、ポリウレタン、ポリイミドなどが含まれる。可溶性ポリマーは、存在する場合には、インクの全量に対して少なくとも約０．３％、好ましくは少なくとも約０．６％のレベルで使用すると有利である。上限は、インク粘度、または他の物理的制限によって決定される。
【００３５】
（インク特性）
ジェット速度、液滴サイズ、および安定性は、インクの表面張力および粘度の影響を強く受ける。インクジェットインクは、通常は表面張力が２５℃で約２０ダイン／ｃｍから約６０ダイン／ｃｍの範囲である。粘度は、２５℃で３０ｃＰと高くなり得るが、通常は幾分それより低い。インクは、広範囲の排出条件、すなわちピエゾ素子の駆動周波数、またはサーマルヘッド用、ドロップオンデマンド型装置、もしくは連続装置用の排出条件、ならびにノズルの形状およびサイズに適合する物理的諸特性を有する。本発明のインクセットは、インクジェット装置において著しい程度に詰まらないように長期間優れた貯蔵安定性を有するべきである。さらに、それが接触するインクジェットプリンタの構成材料を変更すべきでなく、また本質的に無臭、および非毒性とすべきである。
【００３６】
特定の粘度範囲またはプリントヘッドに拘泥するものではないが、本発明のインクセットは、非水性インクの使用のため、小液滴量、例えば２０ｐＬ未満を噴射するより高い解像度（より高いｄｐｉ）のプリントヘッドによって必要とされるものなど、特により低い粘度の応用例に適している。したがって、本発明のインク、および定着剤の（２５℃における）粘度は、約７ｃｐｓ未満とすることができ、好ましくは約５ｃｐｓ未満であり、約３．５ｃｐｓ未満が最も有利である。
【００３７】
（基材）
本発明は、ポリビニールブチラール中間層（厚さ１５および３０ミルを含めて）；不織ポリオレフィン（例えば、タイベック（Ｔｙｖｅｋ）（登録商標）、本願特許出願人）；ポリ塩化ビニル；ポリエチレンテレフタラート；ポリエステル；ポリフッ化ビニルポリマーなどのポリマー（非孔質）基材に印刷するのに特に有利である。
【００３８】
本発明のインクセットのための特に好ましい使用は、「装飾合わせガラス（Ｄｅｃｏｒａｔｉｖｅ  Ｌａｍｉｎａｔｅｄ  Ｓａｆｅｔｙ  Ｇｌａｓｓ）」と題された、本願の出願人所有の米国特許出願第＿＿／＿＿＿，＿＿＿号（２００４年６月＿＿日出願（米国特許公報（特許文献１０）（２００３年６月２３日出願）の優先権を主張）に開示されているような、安全ガラスまたは建築用ガラス用途に使用されるポリビニールブチラール中間層の装飾印刷であり、その開示を完全に記述されているかのように参照により本明細書に組み込む。
【実施例】
【００３９】
（マゼンタ分散液調製）
１２００ｇのマゼンタＰＲ２０２／ＰＶ１９顔料（チバシンカシャ（Ｃｉｂａ  Ｃｉｎｑｕａｓｉａ）ＲＴ−３５５−Ｄ）、１４６３ｇのディスパーバイク（Ｄｉｓｐｅｒｂｙｋ）２０００（ＢＹＫ−ケミー（ＢＹＫ−Ｃｈｅｍｉｅ））、２３３７ｇのダワノール（Ｄｏｗａｎｏｌ）ＤＰＭ（ジプロピレングリコールメチルエーテル）を混合し、１．５リットルの水平型メディアミル中０．６〜０．８ｍｍのジルコニアメディアで粉砕することによって、マゼンタ分散液を調製した。所望の終点まで粉砕した後、メディアを分離し、分散液を、さらにダワノール（Ｄｏｗａｎｏｌ）ＤＰＭで、最終顔料濃度１８．４重量％にまで希釈した。粘度は約３６ｃｐｓ（ブルックフィールド粘度計、２５℃）であり、平均粒子サイズは８２ｎｍであった。
【００４０】
（黄色分散液調製）
以下の材料：１２５ｇのイエローＰＹ１２０（クラリアント（Ｃｌａｒｉａｎｔ）ＰＶファストイエローＨ２Ｇ）、２０８ｇのディスパーバイク（Ｄｉｓｐｅｒｂｙｋ）１６１（ＢＹＫ−ケミー（ＢＹＫ−Ｃｈｅｍｉｅ））、１６７ｇのダワノール（Ｄｏｗａｎｏｌ）ＰＭＡ（プロピレングリコールメチルエーテルアセタート）を混合し、２５０ｍｌの水平型メディアミル中０．６〜０．８ｍｍのジルコニアメディアで粉砕することによって、黄色分散液を調製した。所望の終点まで粉砕した後、メディアを分離し、分散液を、さらにダワノール（Ｄｏｗａｎｏｌ）ＰＭＡで、最終顔料濃度２０．０重量％にまで希釈した。粘度は約２６．５ｃｐｓ（ブルックフィールド粘度計、２５℃）であり、平均粒子サイズは１３２ｎｍであった。
【００４１】
（シアン分散液調製）
１４０ｇのシアンＰＢ  １５：４顔料（サンサンファストブルー（Ｓｕｎ  Ｓｕｎｆａｓｔ  Ｂｌｕｅ）２４９−０８３５）、１３６ｇのディスパーバイク（Ｄｉｓｐｅｒｂｙｋ）２０００（ＢＹＫ−ケミー（ＢＹＫ−Ｃｈｅｍｉｅ））、９ｇのソルスパース（Ｓｏｌｓｐｅｒｓｅ）１２０００（アビシア（Ａｖｅｃｉａ））、２１４ｇのダワノール（Ｄｏｗａｎｏｌ）ＤＰＭ（ジプロピレングリコールメチルエーテル）を混合し、２５０ｍｌの水平型メディアミル中０．６〜０．８ｍｍのジルコニアメディアで粉砕することによって、シアン分散液を調製した。所望の終点まで粉砕した後、メディアを分離し、分散液を、さらにダワノール（Ｄｏｗａｎｏｌ）ＤＰＭで、最終顔料濃度２０．０重量％にまで希釈した。粘度は約２３ｃｐｓ（ブルックフィールド粘度計、２５℃）であり、平均粒子サイズは１１５ｎｍであった。
【００４２】
（黒色顔料分散液調製）
１５７ｇのカーボンブラック顔料（キャボットモーグル（Ｃａｂｏｔ  Ｍｏｇｕｌ）Ｌ）、１５３ｇのディスパーバイク（Ｄｉｓｐｅｒｂｙｋ）２０００（ＢＹＫ−ケミー（ＢＹＫ−Ｃｈｅｍｉｅ））、１９１ｇのダワノール（Ｄｏｗａｎｏｌ）ＤＰＭ（ジプロピレングリコールメチルエーテル）を混合し、２５０ｍｌの水平型メディアミル中０．６〜０．８ｍｍのジルコニアメディアで粉砕することによって、黒色分散液を調製した。所望の終点まで粉砕した後、メディアを分離し、分散液を、さらにダワノール（Ｄｏｗａｎｏｌ）ＤＰＭで、最終顔料濃度２５．０重量％にまで希釈した。粘度は約４７ｃｐｓ（ブルックフィールド粘度計、２５℃）であり、平均粒子サイズは８０ｎｍであった。
【００４３】
（インク調製）
以下の表の処方に従って、インク配合物を調製した。
【００４４】
【表１】
2007521368.tif 000002
【００４５】
（印刷試験）
エプソン（Ｅｐｓｏｎ）３０００インクジェットプリンタに、上記の４個のインクを装着し、印刷を様々な基材に行った。基材には、ポリビニールブチラール中間層（厚さ１５、３０ｍｌ）；タイベック（Ｔｙｖｅｋ）（登録商標）（ジェットスマート（ＪｅｔＳｍａｒｔ）（本願特許出願人）；コーティングなしのポリ塩化ビニル；テドラー（Ｔｅｄｌａｒ）（登録商標）（本願特許出願人）；ポリエチレンテレフタラート；およびサーリン（Ｓｕｒｌｙｎ）（登録商標）（本願特許出願人）などのポリマーシートが含まれた。
【００４６】
噴射性能は、良好であり、試験によって、本発明のインクセットが、非常に望ましい全範囲の透明性および耐光堅牢性を提供したことが明らかにされた。
【国際調査報告】
2007521368.tif 000003
2007521368.tif 000004